(57)【要約】【課題】０℃を超える温度においてはより高い衝撃吸収率を有し、且つ、０℃以下の温度範囲においても高い衝撃吸収率が維持され得るところの、温度依存性が非常に低いカップインソールの提供。【解決手段】ポリスチレン系の透明エラストマー、好ましくはＳＥＢＳ（スチレン−エチレン−ブチレン−スチレン）エラストマー、或いは、ポリスチレン系の発泡エラストマー、好ましくはＳＥＢＳ（スチレン−エチレン−ブチレン−スチレン）発泡エラストマーと、それらのヒトの足裏に接する側に設けられた表皮材とからなり、且つ、ＪＩＳ−Ｋ６３０１に基づいたＪＩＳＡ硬度が厚さ１０ｍｍ当り３５以下であるカップインソール。【選択図】なし【特許請求の範囲】
【請求項１】
ポリスチレン系の透明エラストマー又はポリスチレン系の発泡エラストマーと、そのヒトの足裏に接する側に設けられた表皮材とからなり、且つ、前記ポリスチレン系の透明エラストマー又はポリスチレン系の発泡エラストマーのＪＩＳ−Ｋ６３０１に基づいたＪＩＳＡ硬度が厚さ１０ｍｍ当り３５以下である、カップインソール。
【請求項２】
前記カップインソールのヒトの足裏に接する側とは反対側の表面において、前記ポリスチレン系の透明エラストマー又はポリスチレン系の発泡エラストマーのＪＩＳＡ硬度よりもより低いＪＩＳＡ硬度を有する衝撃吸収シート材をさらに設けてなる、請求項１に記載のカップインソール。
【請求項３】
前記衝撃吸収シート材は、ポリスチレン系の透明エラストマー又はポリスチレン系の発泡エラストマーからなり、ＪＩＳ−Ｋ６３０１に基づいたＪＩＳＡ硬度が厚さ１０ｍｍ当り１５以下である、請求項２に記載のカップインソール。
【請求項４】
ＳＥＢＳ（スチレン−エチレン−ブチレン−スチレン）エラストマー又はＳＥＢＳ（スチレン−エチレン−ブチレン−スチレン）発泡エラストマーと、そのヒトの足裏に接する側に設けられた表皮材とからなり、且つ、前記ＳＥＢＳ（スチレン−エチレン−ブチレン−スチレン）エラストマー又はＳＥＢＳ（スチレン−エチレン−ブチレン−スチレン）発泡エラストマーのＪＩＳ−Ｋ６３０１に基づいたＪＩＳＡ硬度が厚さ１０ｍｍ当り３５以下である、カップインソール。
【請求項５】
前記カップインソールのヒトの足裏に接する側とは反対側の表面において、前記ＳＥＢＳ（スチレン−エチレン−ブチレン−スチレン）エラストマー又はＳＥＢＳ（スチレン−エチレン−ブチレン−スチレン）発泡エラストマーのＪＩＳＡ硬度よりもより低いＪＩＳＡ硬度を有する衝撃吸収シート材をさらに設けてなる、請求項４に記載のカップインソール。
【請求項６】
前記衝撃吸収シート材は、ＳＥＢＳ（スチレン−エチレン−ブチレン−スチレン）エラストマー又はＳＥＢＳ（スチレン−エチレン−ブチレン−スチレン）発泡エラストマーからなり、ＪＩＳ−Ｋ６３０１に基づいたＪＩＳＡ硬度が厚さ１０ｍｍ当り１５以下である、請求項５に記載のカップインソール。
【発明の詳細な説明】
【技術分野】
【０００１】
本発明は、例えばスニーカー等の靴に備えられるカップインソールに関する。より詳細には、衝撃吸収性能が改良され、特にとりわけ低温域（０℃以下）における衝撃吸収性能の温度依存性を無くすように工夫されたカップインソールに関する。
【背景技術】
【０００２】
従来、カップインソールは、歩行時に足底に負荷される衝撃を和らげるためにスニーカー等の靴内に装入して用いられる。例えば特許文献１には、衝撃吸収性能を高めるべく、高密度低反発性ウレタンで成形された本体部材と、高反発性ウレタンで成形された本体部材支持部材とを一体化してなるカップインソールが提案されている。
【特許文献１】特開２００５−２０５２０４号公報
【発明の開示】
【発明が解決しようとする課題】
【０００３】
本発明者は、カップインソールの衝撃吸収性能の更なる改良を試み、その研究開発の過程で、ウレタンで成形した従来のカップインソールの衝撃吸収率を測定したところ、該従来のカップインソールは、周囲温度が０℃より高いときは十分な衝撃吸収率を示すものの、０℃以下の低温域に下降するに従い、その衝撃吸収率が著しく低下するという特性を有することが見出された。０℃以下の低温域での衝撃吸収率が著しい低下は、寒冷地等での使用において足への負荷を大変大きくするという問題を生じる。
【課題を解決するための手段】
【０００４】
そこで本発明者は上記事情に鑑みて鋭意工夫した結果、意外なことに、カップインソールの材質としてポリスチレン系の透明エラストマー或いはポリスチレン系の発泡エラストマーを採用し、さらにそれが一定水準以上の柔軟性（ＪＩＳＡ硬度）を有する特定のものを適用することにより、０℃を超える温度域はもちろんのこと、０℃以下の低温域においても十分に高い衝撃吸収率が維持されたカップイソール、即ち衝撃吸収性能の温度依存性の小さいカップインソールを提供できることを見出し、本発明を完成した。
すなわち本発明の一の態様は、ポリスチレン系の透明エラストマー又はポリスチレン系の発泡エラストマーと、そのヒトの足裏に接する側に設けられた表皮材とからなり、且つ、前記ポリスチレン系の透明エラストマー又はポリスチレン系の発泡エラストマーのＪＩＳ−Ｋ６３０１に基づいたＪＩＳＡ硬度が厚さ１０ｍｍ当り３５以下である、カップインソールに関する。
その中で好ましい態様は、カップインソールのヒトの足裏に接する側とは反対側の表面において、前記ポリスチレン系の透明エラストマー又はポリスチレン系の発泡エラストマーのＪＩＳＡ硬度よりもより低いＪＩＳＡ硬度を有する衝撃吸収シート材をさらに設けてなる、カップインソールに関する。
さらに好ましくは、前述の衝撃吸収シート材は、ポリスチレン系の透明エラストマー又はポリスチレン系の発泡エラストマーからなり、ＪＩＳ−Ｋ６３０１に基づいたＪＩＳＡ硬度が厚さ１０ｍｍ当り１５以下である、カップインソールに関する。
本発明の二の態様は、ＳＥＢＳ（スチレン−エチレン−ブチレン−スチレン）エラストマー又はＳＥＢＳ（スチレン−エチレン−ブチレン−スチレン）発泡エラストマーと、そのヒトの足裏に接する側に設けられた表皮材とからなり、且つ、前記ＳＥＢＳ（スチレン−エチレン−ブチレン−スチレン）エラストマー又はＳＥＢＳ（スチレン−エチレン−ブチレン−スチレン）発泡エラストマーのＪＩＳ−Ｋ６３０１に基づいたＪＩＳＡ硬度が厚さ１０ｍｍ当り３５以下である、カップインソールに関する。
その中で好ましい態様は、カップインソールのヒトの足裏に接する側とは反対側の表面
において、前記ＳＥＢＳ（スチレン−エチレン−ブチレン−スチレン）エラストマー又はＳＥＢＳ（スチレン−エチレン−ブチレン−スチレン）発泡エラストマーのＪＩＳＡ硬度よりもより低いＪＩＳＡ硬度を有する衝撃吸収シート材をさらに設けてなる、カップインソールに関する。
さらに好ましくは、前述の衝撃吸収シート材は、ＳＥＢＳ（スチレン−エチレン−ブチレン−スチレン）エラストマー又はＳＥＢＳ（スチレン−エチレン−ブチレン−スチレン）発泡エラストマーからなり、ＪＩＳ−Ｋ６３０１に基づいたＪＩＳＡ硬度が厚さ１０ｍｍ当り１５以下である、カップインソールに関する。
【発明の効果】
【０００５】
本発明のカップインソールは、衝撃吸収性能の温度依存性が大変小さく、具体的には、０℃ないし約７０℃の温度範囲においては９０％を超える衝撃吸収率を有し、且つ、約−５０℃ないし０℃の温度範囲であっても、およそ９０％の衝撃吸収率が維持され得るという顕著に優れた効果を奏する。そのため、本発明のカップインソールは、室温ないしそれより高温での使用はもちろん、例えば寒冷地又は保冷庫内などの低温下での使用においても、高いクッション性を維持して歩行時の足への負荷を効果的に軽減し得る。
【発明を実施するための最良の形態】
【０００６】
本発明のカップインソールの材質としては、ポリスチレン系の透明エラストマー又はポリスチレン系の発泡エラストマーが採用され、さらにこの中で厚さ１０ｍｍにおけるＪＩＳＡ硬度が３５以下のものが適用される。かかる材質及び特性を有するカップインソール材料の適用により、常温域はもとより、０℃以下の低温域においても常に高い衝撃吸収率が維持される。とりわけ、衝撃吸収率のさらなる向上及び歩行時の負荷に対する耐性の点から、厚さ１０ｍｍにおけるＪＩＳＡ硬度が２０ないし３０のものがより好ましい。
ポリスチレン系の透明エラストマー又はポリスチレン系の発泡エラストマーのＪＩＳ−Ｋ６３０１に基づいたＪＩＳＡ硬度の測定は、表皮材及び衝撃吸収シート材を用いない他は目的とするカップインソールの製造条件と同条件にて得られた成形品について行う。
【０００７】
本発明において好適に用いられるポリスチレン系の透明エラストマーとしては、例えばＳＥＢＳ（スチレン−エチレン−ブチレン−スチレン）エラストマー、ＳＢＳ（スチレン−ブチレン）エラストマー、ＳＩＳ（スチレン−イソプレン）エラストマー等が挙げられ、特にＳＥＢＳ（スチレン−エチレン−ブチレン−スチレン）エラストマーが好ましい。
【０００８】
また、ポリスチレン系の透明エラストマーの代わりに、ポリスチレン系の発泡エラストマーを材質として用いることもできる。ポリスチレン系の発泡エラストマーとしては、ＳＥＢＳ（スチレン−エチレン−ブチレン−スチレン）発泡エラストマー、ＳＢＳ（スチレン−ブチレン）発泡エラストマー、ＳＩＳ（スチレン−イソプレン）発泡エラストマー等が挙げられ、特にＳＥＢＳ（スチレン−エチレン−ブチレン−スチレン）発泡エラストマーが好ましい。これらポリスチレン系の発泡エラストマーは、基材となるポリスチレン系エラストマー、例えば上述のエラストマーに発泡剤を添加して発泡させることにより製造される。用いられる発泡剤としては、例えばアゾジカルボンアミド（ＡＤＣＡ）、アゾビスイソブチロニトリル（ＡＩＢＮ）、Ｎ，Ｎ’−ジニトロソペンタメチレンテトラミン（ＤＰＴ）、ｐ−トルエンスルホニルヒドラジン（ＴＳＨ）、ｐ，ｐ’−オキシビス（ベンゼンスルホヒドラジド）（ＯＢＳＨ）、熱膨張マイクロスフィアＥＸＰＡＮＣＥＬ  ０９２ＭＢ１２０（Ｅｘｐａｎｃｅｌ社製）が好ましく、この中で、熱膨張マイクロスフィアＥＸＰＡＮＣＥＬ  ０９２ＭＢ１２０が特に好ましい。
【０００９】
本発明のカップインソールには、ポリスチレン系の透明エラストマー又はポリスチレン系の発泡エラストマーのヒトの足裏に接する側において、織布又は編布或いは不織布などからなる表皮材が設けられている。従って、履行の際これらエラストマーと足裏との直接
接触を避け、肌触りの良さ、快い履き心地を得るとともに、靴内の保温性が高められて、寒冷地等であっても歩きやすいものとなっている。
【００１０】
さらに本発明のカップインソールは、ヒトの足裏が接する側とは反対側の表面において、衝撃吸収シート材を設けてなる態様をとってもよい。衝撃吸収シート材としては、上記のカップインソールの材質と同様のものであり、且つ、前記材質のＪＩＳＡ硬度よりもより低いＪＩＳＡ硬度を有したものが用いられる。より低いＪＩＳＡ硬度を有する衝撃吸収シート材の付設により、カップインソールの靴内面側部分の柔軟性をより高めたことにより、靴内に装入されたカップインソールと靴底との密着性が高められ、もって歩行の際のカップインソールの靴内のずれ移動を有効に防止できる。衝撃吸収シート材は、カップインソールのヒトの足裏が接する側とは反対側の表面をほぼ全体的に覆うように設けられていてもよいし、部分的に、例えばヒトの体重が加わり易い部位の足のつま先及び踵に対応する箇所にそれぞれ設けられた態様であってもよい。
【００１１】
また本発明のカップインソールは、衝撃吸収率の経時安定性の面から、０．７０ないし１．２０の密度、２．０ないし４．０Ｍｐａの抗張力（ＪＩＳＫ６２５１による）、１０００ないし１４００％の伸び（ＪＩＳＫ６２５１による）、３ないし５ｋＮ／ｍの引裂強さ（ＪＩＳＫ６２５２による）、及び１０ないし１５％の圧縮永久歪み（２０℃×２４時間における）の物性をさらに有することが好ましい。
【００１２】
本発明のカップインソールは例えば、ボトムモールドと、左右一対のサイドモールドと、表皮材を吊り込んだラストモールドとからキャビティを形成し、場合により衝撃吸収シート材をボトムモールド表面の所定箇所に空気吸引により密着させ、そして該キャビティに、軟化したポリスチレン系の透明エラストマーを射出して成形し、脱型後、ラストモールドより余分な表皮材を切除することにより製造され得る。また、ポリスチレン系の発泡エラストマーの場合には、基材となるポリスチレン系エラストマーのキャビティへの射出注入に続いて、含有する発泡剤の作用により加熱発泡させることにより成形される。その他は、上記透明エラストマーの場合と同様である。
【実施例】
【００１３】
実施例１：図１に示すカップインソール１の製造
ＳＥＢＳエラストマーを温度１００℃のオープンロール機により軟化して３０分間混練し、つま先部分及び踵部分にそれぞれ対応した形状のＳＥＢＳ透明エラストマー製の衝撃吸収シート材２（それぞれ厚さおよそ１ｍｍ）をつま先部分及び踵部分に対応するモールド表面上に空気吸引により密着させたボトムモールドと、左右一対のサイドモールドと、表皮材３としてポリエステル製織布（厚さおよそ０．５ｍｍ）を吊り込んだラストモールドとを組み合わせてカップインソール型キャビティを形成し、その形成されたカップインソール型のキャビティに、前記軟化したＳＥＢＳエラストマーを射出して成形し、脱型後、ラストモールドより余分なポリエステル製織布を切除し、図１及び図２に示す実施例１のカップインソール１を得た。カップインソール１のつま先部分４、土踏まず部分５、及び踵部分６の厚さはそれぞれ、５ｍｍ、７ｍｍ、１０ｍｍであった。
なお、ＪＩＳＡ硬度計を用いた測定によると、成形後のＳＥＢＳ透明エラストマー７のＪＩＳ−Ｋ６３０１に基づいたＪＩＳＡ硬度は、厚さ１０ｍｍ当りおよそ２５であり、また、用いた衝撃吸収シート材２のＪＩＳ−Ｋ６３０１に基づいたＪＩＳＡ硬度はおよそ１０であった。
実施例２：図２に示すカップインソール８の製造
ＳＥＢＳエラストマー１００質量部を温度１００℃のオープンロール機により軟化し、マイクロスフィアＥＸＰＡＮＣＥＬ  ０９２ＭＢ１２０  ２．５質量部を添加して３０分間混練し、つま先部分及び踵部分にそれぞれ対応した形状のＳＥＢＳ発泡エラストマー製の衝撃吸収シート材９（それぞれ厚さおよそ１ｍｍ）をつま先部分及び踵部分に対応する
モールド表面上に空気吸引により密着させたボトムモールドと、左右一対のサイドモールドと、表皮材１０としてポリエステル製織布（厚さおよそ０．５ｍｍ）を吊り込んだラストモールドとを組み合わせてカップインソール型キャビティを形成し、その形成されたカップインソール型のキャビティに、前記混練したＳＥＢＳエラストマーを射出し、およそ２００℃にて熱膨張させて成形した後、脱型し、ラストモールドより余分なポリエステル製織布を切除して、図３及び図４に示す実施例２のカップインソール８を得た。カップインソール８のつま先部分１１、土踏まず部分１２及び踵部分１３の厚さはそれぞれ、５ｍｍ、７ｍｍ、１０ｍｍであった。
なお、ＪＩＳＡ硬度計を用いた測定によると、成形後のＳＥＢＳ発泡エラストマー１４のＪＩＳ−Ｋ６３０１に基づいたＪＩＳＡ硬度は、厚さ１０ｍｍ当りおよそ２５であり、また、用いた衝撃吸収シート材９のＪＩＳ−Ｋ６３０１に基づいたＪＩＳＡ硬度はおよそ１０であった。
比較例
従来のウレタン製のカップインソール（踵部分の厚さ：１０ｍｍ）を比較例として使用した。ＪＩＳＡ硬度計を用いてその踵部分のＪＩＳＡ硬度を測定したところ、およそ１２であった。
【００１４】
試験例：衝撃吸収率の温度依存性
本試験は、実施例１及び２のカップインソールと比較例のそれとの間で、衝撃吸収率の温度依存性を比較したものである。
試験方法：衝撃吸収率の測定は、図５に示す測定装置１５を使用して行った。鋼板１６上に置いた実施例１及び２又は比較例のカップインソールの踵部から１００ｍｍの高さから、鋼球１７（直径２５ｍｍ、７５ｇ）を自然落下させ、そのとき鋼板１６に加わった衝撃荷重を、鋼板１６と接続した動歪み測定器１８（６００２Ｆ  新興通信工業）にて測定するとともに該測定値を波形記録計１９（８８０３  日置電機）にて記録し、そして衝撃荷重の測定値と減衰時間より衝撃吸収率を求めた。以上の操作を、実施例１及び２及び比較例のカップインソールにつき周囲温度が−５０℃から７０℃までの温度範囲において１０℃刻みの各温度において行った。また、カップインソールを用いずに鋼球１７を鋼板１６に直接に自然落下させて加わった衝撃荷重をコントロールとした。結果を図６及び図７のグラフにそれぞれ示す（図中、折れ線グラフｉ−１は実施例１のカップインソール１の衝撃吸収率の温度変化を表し、折れ線グラフｉ−２は実施例２のカップインソール８の衝撃吸収率の温度変化を表し、折れ線グラフｐは比較例のカップインソールの衝撃吸収率の温度変化を表す。）。
【００１５】
結果と考察
図６又は図７のグラフを見ると、比較例のカップインソールは、１０℃以上においては７０％以上の衝撃吸収率が得られている。しかし、０℃における衝撃吸収率は７５％、−１０℃においては５７％、−２０℃においては４５％、−３０℃においては３７％・・と低温域に下降するともに衝撃吸収率が極端に低下する傾向が見られた。これに対し、実施例１及び２のカップインソールは、０℃より高い温度においておよそ９５％もの衝撃吸収率を示し、そして０℃以下の低温域、例えば−５０℃においてさえもおよそ９０％の高い衝撃吸収率が維持されていた。これら結果より、本願請求項に係るカップインソールは、温度依存性が大変小さいという優れた性質を有するものであると判る。一方、従来のカップインソールは、温度依存性が高いものであり、本来のクッション性が十分に発揮され得る温度範囲がおよそ１０℃以上に制限されてしまうものと判る。
【図面の簡単な説明】
【００１６】
【図１】本発明の一の実施例のカップインソールを、ヒトの足裏に接する側から見た斜視図である。
【図２】図１のカップインソールを、ヒトの足裏に接する側とは反対側から見た斜視図である。
【図３】本発明の別の実施例のカップインソールを、ヒトの足裏に接する側から見た斜視図である。
【図４】図２のカップインソールを、ヒトの足裏に接する側とは反対側から見た斜視図である。
【図５】衝撃吸収率の測定装置を示す模式図である。
【図６】本発明に係る実施例１のカップインソールと従来のウレタン製カップインソールの衝撃吸収率の温度依存性を示したグラフである。
【図７】本発明に係る実施例２のカップインソールと従来のウレタン製カップインソールの衝撃吸収率の温度依存性を示したグラフである。
【符号の説明】
【００１７】
１，８  カップインソール    ２，９  衝撃吸収シート材    ３，１０  表皮材    ４，１１  つま先部分    ５，１２  土踏まず部分    ６，１３  踵部分    ７  ＳＥＢＳエラストマー    １４  ＳＥＢＳ発泡エラストマー    １５  衝撃吸収率の測定装置    １６  鋼板    １７  鋼球    １８  動歪み測定器    １９  波形記録計
【図１】
2007195944.tif 000002
【図２】
2007195944.tif 000003
【図３】
2007195944.tif 000004
【図４】
2007195944.tif 000005
【図５】
2007195944.tif 000006
【図６】
2007195944.tif 000007
【図７】
2007195944.tif 000008